(57)【要約】【課題】  本発明の目的は、赤外光の遮光性に優れ、光学的に高均質な不透明石英ガラスを提供することである。【解決手段】  本発明は、画像処理によって得られるヒストグラムで、各輝度値に対する画素数が最も大きい輝度値をａ、輝度値の最小値をｂとして、２ａ−ｂを閾値に設定して二値化し、閾値を超えた部分のうち０．０４ｍｍ２以上の面積を有する部分の個数をｍ、画像全体の面積をＲｃｍ２として、ｍ／Ｒが１９００以下であることを特徴とする不透明石英ガラスに関する。【選択図】  なし【特許請求の範囲】
【請求項１】
画像処理によって得られるヒストグラムで、各輝度値に対する画素数が最も大きい輝度値をａ、輝度値の最小値をｂとして、２ａ−ｂを閾値に設定して二値化し、閾値を超えた部分のうち０．０４ｍｍ２以上の面積を有する部分の個数をｍ、画像全体の面積をＲｃｍ２として、ｍ／Ｒが１９００以下であることを特徴とする不透明石英ガラス。
【請求項２】
非晶質シリカ粉末と造孔材粉末の混合粉末を原料とする不透明石英ガラスの製造方法であって、前記混合粉末が、画像処理によって得られるヒストグラムで、各輝度値に対する画素数が最も大きい輝度値を閾値に設定して二値化し、閾値を超えた部分のうち０．０４ｍｍ２以上の面積を有する部分の個数をｎ、画像全体の面積をＳｃｍ２として、ｎ／Ｓが１９００以下であることを特徴とする不透明石英ガラスの製造方法。
【請求項３】
前記造孔剤粉末が平均粒径５〜４０μｍであることを特徴とする請求項２に記載の不透明石英ガラスの製造方法。
【請求項４】
前記造孔剤が黒鉛粉末であることを特徴とする請求項２又は３に記載の不透明石英ガラスの製造方法。
【発明の詳細な説明】
【技術分野】
【０００１】
本発明は、赤外光の遮光性に優れ、光学的に高均質な不透明石英ガラスに関する。
【背景技術】
【０００２】
不透明石英ガラスは熱遮断性を要する用途に使用される。熱遮断性は赤外光の遮光性と関係があり、遮光性が高い不透明石英ガラスほど熱遮断性に優れている。
【０００３】
従来、不透明石英ガラスの製造方法としては、結晶質シリカまたは非晶質シリカに窒化珪素等の発泡剤を添加して溶融する方法（例えば、特許文献１〜３参照）などが知られている。しかしながら、このような製造方法で製造された不透明石英ガラスでは、発泡剤が気化して気孔を形成するため気孔の平均径が大きく、実用にたえる強度をもつものでは気孔の含有密度が低くなり、赤外光の遮光性が低下するという問題がある。
【０００４】
一方、発泡剤を添加することなく、非晶質シリカ粉末の成形体をその溶融温度以下の温度で加熱し、完全に緻密化する前に熱処理を中断し、部分的に焼結する方法（例えば、特許文献４参照）も提案されている。このような製造方法で製造された不透明石英ガラスでは、気孔の平均径を小さくすることが可能であるが、気孔が閉気孔となるまで焼結させると気孔の含有密度が低くなり赤外光の遮光性が低下するという問題や、気孔の平均径が小さくなりすぎ長波長の赤外光の遮光性が低下するという問題がある。また、本方法では電気炉内の温度分布によって、不透明石英ガラスの焼結体内に密度分布が生じやすく、大型サイズで均質な不透明石英ガラスを得ることは難しいという問題もある。
【０００５】
また、石英ガラス多孔質体を高圧条件下で加熱焼成する方法（例えば、特許文献５参照）も提案されているが、このような製造方法で製造された不透明石英ガラスでは、波長２００〜５０００ｎｍの光の透過率が０．５〜２．０％となっており、長波長側の赤外光の遮光性が低下するという問題がある。また、本方法は高圧焼成を行うため特殊な装置が必要であり、簡易な方法とは言えない。
【先行技術文献】
【特許文献】
【０００６】
【特許文献１】特開平４−６５３２８号公報
【特許文献２】特開平５−２５４８８２号公報
【特許文献３】特開平７−６１８２７号公報
【特許文献４】特開平７−２６７７２４号公報
【特許文献５】ＷＯ２００８／０６９１９４号公報
【発明の概要】
【発明が解決しようとする課題】
【０００７】
本発明の目的は、赤外光の遮光性に優れ、光学的に高均質な不透明石英ガラスを提供することである。
【課題を解決するための手段】
【０００８】
本発明者らは、鋭意検討の結果、非晶質シリカ粉末と造孔剤粉末（以下、単に造孔剤と言うことがある）を非晶質シリカ凝集体が低減するように混合し、前記混合粉末を成形したのち、所定の温度で焼結することによって、気孔を均一に形成した不透明石英ガラスを得ることができることを見出し、本発明を完成するに至った。なお、非晶質シリカ凝集体とは非晶質シリカと造孔剤粉末の混合が不十分な場合、非晶質シリカ中に造孔剤が均一に分散せず、非晶質シリカのみで存在するものである。
【０００９】
以下、本発明をさらに詳しく説明する。
【００１０】
本発明は、画像処理によって得られるヒストグラムで、可視光が透過している部分とそれ以外に分かれるように閾値を設定して二値化し、閾値を超えた部分のうち０．０４ｍｍ２以上の面積を有する部分（白抜け）の個数をｍ、画像全体の面積をＲｃｍ２として、ｍ／Ｒが１９００以下であることを特徴とする不透明石英ガラスに関するものである。なお、閾値については、各輝度値に対する画素数が最も大きい輝度値をａ、輝度値の最小値をｂとして、２ａ−ｂを閾値として採用するものとする。
【００１１】
画像処理は市販のソフトで行えばよく、ＩｍａｇｅＪ  １．４６などを例示できる。具体的な手順は実施例の記載を参照のこと。
【００１２】
次に、本発明の不透明石英ガラスの製造方法について説明する。
【００１３】
本発明の不透明石英ガラスの製造方法は、非晶質シリカ粉末と造孔材粉末の混合粉末を原料とし、前記混合粉末から、画像処理によって得られるヒストグラムで、各輝度値に対する画素数が最も大きい輝度値を閾値に設定して二値化し、閾値を超えた部分のうち０．０４ｍｍ２以上の面積を有する部分（非晶質シリカ凝集体）の個数をｎ、画像全体の面積をＳｃｍ２として、ｎ／Ｓが１９００以下であることを特徴とする。
【００１４】
以下、本発明の不透明石英ガラスの製造方法について工程ごとに詳細に説明する。なお全工程に言えることであるが、工程中に不純物汚染が起こらぬように、使用する装置などについて充分に選定する必要がある。
【００１５】
（１）原料粉末の選定
まず、本発明で用いる非晶質シリカ粉末を選定する。非晶質シリカ粉末の製造方法はとくに限定されないが、例えばシリコンアルコキシドの加水分解によって製造された非晶質シリカ粉末や、四塩化珪素を酸水素炎等で加水分解して作製した非晶質シリカ粉末等を用いることができる。また、石英ガラスを破砕した粉末も用いることができる。
【００１６】
本発明で使用する非晶質シリカ粉末の平均粒径は、２０μｍ以下が好ましい。粒径が大きすぎると、焼結に高温、長時間を要するため好ましくない。各種製造法で作製された非晶質シリカ粉末は、ジェットミル、ボールミル、ビーズミル等で粉砕、分級することで上記粒径に調整することができる。
【００１７】
次に、本発明で用いる造孔剤粉末を選定する。本発明の造孔剤の粒径は不透明石英ガラスの平均気孔径と深く関係し、得たい平均気孔径と同等あるいはそれ以上の粒径の造孔剤を用いる必要がある。気孔径以上の粒径の造孔剤を用いる理由は、造孔剤の消失後の焼結段階において、気孔が当初のサイズよりも小さくなる場合があるためである。造孔剤として黒鉛またはアモルファスカーボンの球状粉末を用いる場合、平均気孔径５〜２０μｍの不透明石英ガラスを得るためには、造孔剤の粒径は５〜４０μｍであることが好ましく、９〜３０μｍであることがより好ましい。
【００１８】
本発明の造孔剤の種類は、非晶質シリカの焼結温度以下の温度で熱分解して気化し消失するものであれば特に限定されず、黒鉛粉末やアモルファスカーボン粉末、フェノール樹脂粉末、アクリル樹脂粉末、ポリスチレン粉末などを使用することができる。このうち、黒鉛粉末またはアモルファスカーボン粉末は熱分解の際に発生するガス成分が無害、無臭であるという点で好ましい。
【００１９】
本発明で使用する非晶質シリカ粉末と造孔剤粉末の純度は、９９．９％以上であることが望ましい。石英ガラスにアルカリ金属元素、アルカリ土類元素、遷移金属元素などの不純物元素が高濃度に含まれている場合、おおよそ１３００℃以上の温度において、石英ガラス中にクリストバライトが発生する。クリストバライトは２３０〜３００℃の温度で高温型から低温型へ相転移し体積収縮を起こす。不透明石英ガラスに含有するクリストバライト量が２％より多い場合は、この体積収縮が原因で焼成体内にクラックが発生する傾向がある。特に焼成体が大型の場合、例えば直径１４０ｍｍ以上の不透明石英ガラスにおいてこの傾向は顕著である。非晶質シリカ粉末と造孔剤粉末の純度が低い場合は、純化処理を行なうとよい。純化の方法は特に限定されず、薬液処理や乾式ガス精製、高温焼成による不純物の蒸散などを行うことができる。なお、不透明石英ガラス中に含まれる金属不純物量が少ない場合であっても、水分量や炉内の雰囲気、炉材の純度、焼成時間などによってクリストバライトが多く発生する場合がある点についても言及しておく。
【００２０】
本発明の造孔剤の形状は非晶質シリカ粉末と均質に混合することができる点、加圧によって粉末を成形する際に圧力伝達を良好に行うことができる点で球状であることが好ましく、その粒子の長軸と短軸の比率を表すアスペクト比が３．０以下であること好ましい。
【００２１】
（２）原料粉末の混合
次に、選定した非晶質シリカ粉末及び造孔剤粉末を混合する。造孔剤粉末の添加量は、非晶質シリカ粉末に対して体積比で０．０４以上となるように混合する必要があるが、好ましい範囲は造孔剤の種類、平均粒径によって異なり、造孔剤粉末が平均粒径５〜４０μｍの黒鉛粉末又はアモルファスカーボン粉末であれば、非晶質シリカ粉末との体積比で０．０４〜０．３５であることが好ましい。造孔剤粉末の添加量が少ないと、不透明石英ガラスに含まれる気孔量が少なくなり赤外光の遮光性が低下するため好ましくない。一方、添加量が多すぎると、不透明石英ガラスの密度が低くなりすぎるため好ましくない。
【００２２】
非晶質シリカ粉末と造孔剤粉末の混合方法は非晶質シリカ凝集体の単位面積当たりの個数密度が１９００個／ｃｍ２以下となる方法であれば、特に限定されず、ロッキングミキサー、クロスミキサー、ポットミル、ボールミル、ふるい等を用いることができる。特に本発明の混合には、ふるいを通して混合する方法を用いると、容易に非晶質シリカ凝集体の単位面積当たりの個数密度を低減させる粉末を得ることができる点で好ましい。
【００２３】
（３）混合粉末の成形
次に、混合粉末を成形する。成形方法は、鋳込み成型法、冷間静水圧プレス（ＣＩＰ）法、金型プレス法等の乾式プレスを用いることができる。特に本発明の成型には、ＣＩＰ法を用いると、工程が少なく容易に成形体を得ることができる点で好ましい。さらにＣＩＰ法を用いて、円板形状や円筒形状、リング形状の成形体を作製する方法としては、特に限定しないが、発泡スチロールのような塑性変形可能な鋳型を用いる成形法（例えば、特開平４−１０５７９７参照）や、底板が上パンチよりも圧縮変形の少ない材料で構成されている組立式型枠を用いる方法（例えば、特開２００６−２４１５９５参照）で成形することが可能である。
【００２４】
（４）成形体の焼結
次に、上記の方法により成形した成形体を所定の温度で加熱し、成形体内に含まれる造孔剤を消失させる。加熱温度は造孔剤の種類によって異なるが、例えば造孔剤として黒鉛粉末やアモルファスカーボンを用いる場合、加熱温度は７００℃から１０００℃で行う。
【００２５】
造孔剤の消失のための加熱は造孔剤の種類や造孔剤の添加量、成形体のサイズ、加熱温度によって任意の時間行われるが、例えば造孔剤として黒鉛粉末やアモルファスカーボンを用い、添加量が非晶質シリカ粉末との体積比で０．１〜０．２、成形体の体積が２×１０３ｃｍ３、加熱温度が８００℃の場合、加熱時間は２４時間から１００時間で行う。
【００２６】
次に、造孔剤が消失した成形体を所定の温度で、焼結体に含まれる気孔が閉気孔となるまで焼成する。焼成温度は１３５０〜１５００℃であることが好ましい。焼成温度が１３５０℃より低いと、気孔が閉気孔となるまでに長時間の焼成が必要となるため好ましくない。焼成温度が１５００℃を超えると、焼成体内に含まれるクリストバライト量が多くなり、クリストバライトの高温型から低温型への相転移に伴う体積収縮によって、焼成体にクラックが発生する恐れがあり好ましくない。
【００２７】
焼成時間は造孔剤の添加量や焼成温度に応じて任意の時間行われるが、例えば添加量が非晶質シリカ粉末との体積比で０．１〜０．２、焼成温度が１３５０〜１５００℃の場合、焼成時間は１時間から２０時間で行う。焼成時間が短いと焼結が十分進まず、気孔が開気孔となるため好ましくない。また、焼成時間が長すぎると焼結が進み過ぎ気孔が小さくなるため赤外光の遮光性が低下するとともに、焼成体内に含まれるクリストバライト量が多くなり、クリストバライトの高温型から低温型への相転移に伴う体積収縮によって、焼成体にクラックが発生する恐れがあり好ましくない。
【００２８】
造孔剤の消失のための加熱は造孔剤が消失する雰囲気で行われ、例えば造孔剤として黒鉛粉末やアモルファスカーボンを用いる場合は、酸素が存在する雰囲気下で行われる。
【００２９】
閉気孔化のための焼成の雰囲気は特に限定されず、大気雰囲気下、窒素雰囲気下、真空雰囲気下で行うことができる。
【００３０】
本発明の不透明石英ガラスは、熱遮断性能に優れることから、熱処理装置用部材、半導体製造装置用部材、ＦＰＤ製造装置用部材、太陽電池製造装置用部材、ＬＥＤ製造装置用部材、ＭＥＭＳ製造装置用部材、光学部材などに利用することができる。具体的には、フランジ、断熱フィン、炉芯管、均熱管、薬液精製筒等の構成材料、シリコン溶融用ルツボ等の構成材料などが挙げられる。
【００３１】
上記のような部材は、不透明石英ガラス単独で使用してもよいし、不透明石英ガラス表面の一部または全体に透明石英ガラス層を付与して使用してもよい。透明石英ガラス層は、不透明石英ガラスをシール性の要求される用途に使用する場合に、不透明石英ガラス中に含まれている気孔がシール面に露出しパッキンを使用しても完全なシールをすることが困難であることを考慮して付与される。また、不透明石英ガラスを各種用途で使用する中で随時行われる洗浄工程において、その最表面に露出している気孔が削られ、不透明石英ガラスの表面の一部が脱落し、パーティクルの発生の原因となる場合がある。これを防止する目的でも透明石英ガラス層は付与される。
【００３２】
不透明石英ガラスへの透明石英ガラス層の付与の方法は特に限定されず、不透明ガラスの表面を酸水素炎で溶融して透明石英ガラスとする方法、不透明石英ガラスと透明石英ガラスとを酸水素炎や電気炉で加熱して貼り合わせる手法、不透明石英ガラスとなる非晶質シリカ粉末と造孔剤の混合粉末と透明石英ガラスとなる非晶質シリカ粉末とを所望のガラスにおける透明部及び不透明部の位置に対応させて成形し焼成する方法などがある。
【発明の効果】
【００３３】
本発明の不透明石英ガラスは、光学的に均質であるため遮熱性能のバラツキが少なく、特に半導体製造分野で使用される各種の炉芯管、治具類及びベルジャー等の容器類、例えば、シリコンウェーハ処理用の炉芯管やそのフランジ部、断熱フィン、薬液精製筒及びシリコン溶解用ルツボ等の構成材料として利用できる。
【図面の簡単な説明】
【００３４】
【図１】実施例１の混合粉末を反射型顕微鏡で撮影した画像である。
【図２】図１の画像を元に二値化まで行った画像である。
【図３】図１の画像を元に「Ｉｎｖｅｒｔ」まで行った画像である。
【図４】図１の画像を元に「Ａｎａｌｙｚｅ  ｐａｒｔｉｃｌｅｓ」まで行った画像である。
【図５】実施例１の不透明石英ガラスを実体顕微鏡で撮影した画像である。
【図６】図５の画像を元に二値化した後、「Ｉｎｖｅｒｔ」まで行った画像である。
【図７】図５の画像を元に「Ａｎａｌｙｚｅ  ｐａｒｔｉｃｌｅｓ」まで行った画像である。
【実施例】
【００３５】
以下に本発明を具体例に従って詳細に説明するが、本発明はこれらに限定されるものではない。なお、シリカ粉末及び不透明石英ガラスの各物性については以下の手順で測定を行った。
【００３６】
（平均粒径）
非晶質シリカ粉末の平均粒径は、レーザー回折式粒度分布測定装置（株式会社島津製作所製、商品名「ＳＡＬＤ−７１００」）を用いて測定されるメディアン径（Ｄ５０）の値を用いた。
【００３７】
（非晶質シリカ凝集体の個数密度）
非晶質シリカ凝集体の単位面積当たりの個数密度は次の方法で測定した。まず、非晶質シリカと造孔材の混合粉末を両側から石英ガラス板で挟み、反射型顕微鏡（株式会社キーエンス製、ＤＩＧＩＴＡＬ  ＭＩＣＲＯＳＣＯＰＥ  ＶＨＸ−９００）で、スケールを入れた画像を撮影した。次に画像処理ソフト（ＩｍａｇｅＪ  １．４６）を使用し、以下の手順で撮影した画像の画像処理を行った。
【００３８】
ＩｍａｇｅＪを立ち上げ、画像処理するファイルを開いた。「Ｉｍａｇｅ」→「Ｔｙｐｅ」→「８−ｂｉｔ」を実行した。続いて「Ｉｍａｇｅ」→「Ａｄｊｕｓｔ」→「Ｔｈｒｅｓｈｏｌｄ」を実行した。
【００３９】
ヒストグラムのウインドが開くので、各輝度値に対する画素数が最も大きい輝度値を閾値に設定した後、「Ａｐｐｌｙ」を実行して二値化した。画像のスケール部分に重なるように直線を入れた後、「Ａｎａｌｙｚｅ」→「Ｓｅｔ  Ｓｃａｌｅ」を実行し、「Ｋｎｏｗｎ  ｄｉｓｔａｎｃｅ」にスケールの値を入力し、「Ｕｎｉｔ  ｏｆ  ｌｅｎｇｔｈ」にスケールの単位を入れ、「ＯＫ」を実行し、ピクセル当たりの長さを設定した。スケールを除去するように、画像の任意の範囲を指定し、「Ｉｍａｇｅ」→「Ｃｒｏｐ」を実行し、画像を切り出した。「Ｐｒｏｃｅｓｓ」→「Ｂｉｎａｒｙ」→「Ｓｋｅｌｅｔｏｎｉｚｅ」を実行し、白黒画像において対象の縁からその骨格が単一の画素になるまで画素を繰り返し除いた。「Ｐｒｏｃｅｓｓ」→「Ｂｉｎａｒｙ」→「Ｄｉｌａｔｅ」を実行し、隣接３×３ピクセルをその最大値（暗値）にそれぞれのピクセルを置き換えた。「Ｄｉｌａｔｅ」は２回行った。「Ｅｄｉｔ」→「Ｉｎｖｅｒｔ」を実行し、白と黒を反転した。「Ａｎａｌｙｚｅ」→「Ａｎａｌｙｚｅ  ｐａｒｔｉｃｌｅｓ」を実行した。「Ｓｉｚｅ（ｍｍ＾２）」に０．０４−Ｉｎｆｉｎｉｔｙと入力した。「Ｓｈｏｗ」を「Ｏｕｔｌｉｎｅｓ」に変え、「Ｄｉｓｐｌａｙ  ｒｅｓｕｌｔｓ」、「Ｓｕｍｍａｒｉｚｅ」にチェックを入れ、「ＯＫ」を実行した。「Ｃｏｕｎｔ」として０．０４ｃｍ２以上の面積を有する部分（非晶質シリカ凝集体）の個数ｎが表示された。また、「Ｔｏｔａｌ  Ａｒｅａ」として０．０４ｃｍ２以上の面積を有する部分の面積の合計値と、「％Ａｒｅａ」として画像全体の面積に対して、０．０４ｃｍ２以上の面積を有する部分の面積の合計値が占める割合が表示されるので、これらの値から画像全体の面積Ｓｃｍ２を求めた。ｎとＳから非晶質シリカ凝集体の単位面積当たりの個数密度を次式で求めた。
非晶質シリカ凝集体の単位面積当たりの個数密度＝ｎ／Ｓ。
【００４０】
（白抜けの個数密度）
白抜けの単位面積当たりの個数密度は、次の方法で測定した。不透明石英ガラスをダイヤモンドブレードで切断し、縦２０ｍｍ、横２０ｍｍ、厚さを３ｍｍとして試料を作製し、試料の裏面より透過光を当て、実体顕微鏡（株式会社ニコン製ＳＭＺ７４５Ｔ）で、スケールを入れた画像を撮影した。次に画像処理ソフト（ＩｍａｇｅＪ  １．４６）を使用し、以下の手順で撮影した画像処理を行った。
【００４１】
ＩｍａｇｅＪを立ち上げ、画像処理するファイルを開いた。画像のスケール部分に重なるように直線を入れた後、「Ａｎａｌｙｚｅ」→「Ｓｅｔ  Ｓｃａｌｅ」を実行し、「Ｋｎｏｗｎ  ｄｉｓｔａｎｃｅ」にスケールの値を入力し、「Ｕｎｉｔ  ｏｆ  ｌｅｎｇｔｈ」にスケールの単位を入れ、「ＯＫ」を実行し、ピクセル当たりの長さを設定した。スケールを除去するように、四角形で画像の任意の範囲を指定し、「Ｉｍａｇｅ」→「Ｃｒｏｐ」を実行し、画像を切り出した。「Ｉｍａｇｅ」→「Ｔｙｐｅ」→「８−ｂｉｔ」を実行した。「Ｉｍａｇｅ」→「Ａｄｊｕｓｔ」→「Ｔｈｒｅｓｈｏｌｄ」を実行した。ヒストグラムのウインドが開くので、各輝度値に対する画素数が最も大きい輝度値をａ、輝度値の最小値をｂとして、２ａ−ｂを閾値に設定し二値化した。「Ｅｄｉｔ」→「Ｉｎｖｅｒｔ」を実行した。
【００４２】
「Ａｎａｌｙｚｅ」→「Ａｎａｌｙｚｅ  ｐａｒｔｉｃｌｅｓ」を実行した。「Ｓｉｚｅ（ｍｍ＾２）」に０．０４−Ｉｎｆｉｎｉｔｙと入力した。「Ｓｈｏｗ」を「Ｏｕｔｌｉｎｅｓ」に変え、「Ｄｉｓｐｌａｙ  ｒｅｓｕｌｔｓ」、「Ｓｕｍｍａｒｉｚｅ」にチェックを入れ、「ＯＫ」を実行した。「Ｃｏｕｎｔ」として０．０４ｃｍ２以上の面積を有する部分（白抜け）の個数ｍが表示された。また、「Ｔｏｔａｌ  Ａｒｅａ」として０．０４ｃｍ２以上の面積を有する部分の面積の合計値と、「％Ａｒｅａ」として画像全体の面積に対して、０．０４ｃｍ２以上の面積を有する部分の面積の合計値が占める割合が表示されるので、これらの値から画像全体の面積Ｒｃｍ２を求めた。ｍとＲから白抜けの単位面積当たりの個数密度を次式で求めた。
白抜けの単位面積当たりの個数密度＝ｍ／Ｒ。
【００４３】
実施例１
シリカ原料粉末として、化学的純度が９９．９ｗｔ％以上である非晶質シリカ粉末（日本化成株式会社製、商品名「ＭＫＣシリカＰＳ２００」）を平均粒径（メディアン径Ｄ５０）が４μｍとなるまでジェットミルで粉砕したものを使用した。造孔材粉末として、平均粒径１８μｍの球状黒鉛粉末（日本カーボン株式会社製、商品名「ニカビーズ」）を使用した。
【００４４】
非晶質シリカ粉末と黒鉛粉末をその体積比が０．１になるように袋に入れ、３分間シェイクした後、目開き１８４μｍのふるいを１回通して混合粉末とした。
【００４５】
混合粉末を発泡スチロール製の型に充填し、発泡スチロール型全体をポリスチレン製袋で減圧封入し、圧力は２８０ＭＰａ、保持時間は１分間の条件で冷間等方圧プレス（ＣＩＰ）成形した。
【００４６】
ＣＩＰ成形後の直径１７３ｍｍ、厚み４４ｍｍの円柱状成形体を、炉床昇降式抵抗加熱電気炉（（株）広築製、型式「ＨＰＦ−７０２０」）にて、大気雰囲気下で、室温から６５０℃までは１００℃／時、６５０℃から８００℃まで５０℃／時、８００℃で３６時間保持、８００℃から最高焼成温度１４２５℃までは５０℃／時で昇温し、最高焼成温度１４２５℃で４時間保持して焼成した。１００℃／時で５０℃まで降温し、その後炉冷し不透明石英ガラスを得た。使用した混合粉末のシリカ凝集体の個数密度、不透明石英ガラスの白抜けの個数密度をそれぞれ表１に示す。
【００４７】
実施例２
ふるいを通す回数を２回にした以外は実施例１と同様の方法で混合粉末を得た。得られた混合粉末を用いて、実施例１と同様の方法で成形体を作製し、実施例１と同様の条件で前記成形体を焼成して、不透明石英ガラスを得た。使用した混合粉末のシリカ凝集体の個数密度、不透明石英ガラスの白抜けの個数密度をそれぞれ表１に示す。
【００４８】
実施例３
ふるいを通す回数を３回にした以外は実施例１と同様の方法で混合粉末を得た。得られた混合粉末を用いて、実施例１と同様の方法で成形体を作製し、実施例１と同様の条件で前記成形体を焼成して、不透明石英ガラスを得た。使用した混合粉末のシリカ凝集体の個数密度、不透明石英ガラスの白抜けの個数密度をそれぞれ表１に示す。
【００４９】
【表１】
2017154945.tif 000002
【産業上の利用可能性】
【００５０】
熱遮断効果が高い不透明石英ガラスであり、半導体製造装置用部材などに好適に用いることができる。
【図１】
2017154945.tif 000003
【図２】
2017154945.tif 000004
【図３】
2017154945.tif 000005
【図４】
2017154945.tif 000006
【図５】
2017154945.tif 000007
【図６】
2017154945.tif 000008
【図７】
2017154945.tif 000009